СЫРЬЕВАЯ СМЕСЬ ДЛЯ ИЗГОТОВЛЕНИЯ ПЛИТКИ
RAW MATERIAL MIXTURE FOR TILE PRODUCTION

Изобретение относится к составам сырьевых смесей для изготовления плитки, предназначенной для наружной облицовки зданий.
Известна сырьевая смесь, содержащая, мас.%: суглинок 7,0-18,8; полуводный гипс 1,0-2,5; золошлаковый отход ТЭС 63,0-67,0; хлорид натрия 0,2-0,5; древесные опилки 2,0-4,0; известь - остальное (1].
Задачей изобретения является повышение морозостойкости изделий, полученных из сырьевой смеси.
Технический результат достигается тем, что сырьевая смесь для изготовления плитки, включающая суглинок, полуводный гипс, золошлаковый отход ТЭС, хлорид натрия, древесные опилки, дополнительно включает каолин при следующем соотношении компонентов, мас.%: суглинок 80,7-83,4; полуводный гипс 0,1-0,2; золошлаковый отход ТЭС 13,0-15,0; хлорид натрия 0,1-0,2; древесные опилки 0,2-0,3; каолин 3,0-4,0.
В таблице приведены составы сырьевой смеси для изготовления плитки.
Таблица
Компоненты
Состав, мас.%
1
2
3
Суглинок
80,7
82,05
83,4
Полуводный гипс
0,1
0,15
0,2
Золошлаковый отход ТЭС
15,0
14,0
13,0
Хлорид натрия
0,1
0,15
13,0
Древесные опилки
0,1
0,15
0,2
Каолин
4,0
3,5
3,0
Морозостойкость, циклы
150-160
150-160
150-160
2
2
3
2
3
2
2
3
Для приготовления сырьевой смеси используют каолины и суглинки любых месторождений; древесные опилки (из древесины любых пород), просеянные через сетку №5. Золошлаковый отход ТЭС характеризуется следующим примерным химическим составом, мас.%: SiO 40,7; AlO 15,8; FeO 13,5; CaO 8,9; MgO 4,3; NaO+KO 3,8; SO 1,4; п.п.п.- остальное.
Компоненты дозируют в требуемых количествах. Суглинок и каолин измельчают до размера кусков 10-20 мм, сушат и размалывают сухим способом до порошкообразного состояния. Все компоненты смешивают, полученную смесь увлажняют до 9-12% и формуют из нее полусухим способом плитку требуемых размеров. На поверхность отформованной плитки напыляют слой цветной эмали и проводят обжиг изделий при температуре 980-1020°C.
Источники информации
1. SU 1447789, C04B 28/22, 1988.